(57)【特許請求の範囲】
【請求項１】
基材上に、磁気テープ又は磁気テープ上の隠蔽層に設けられた剥離層、該剥離層以外の領域の一部に剥離保護層、ホログラム絵柄が形成されたホログラム形成層、接着層の三層が、他の領域に前記剥離保護層が形成されてなる転写層が設けられ、前記剥離層の厚みが前記他の領域に形成する前記剥離保護層の厚みより薄いことを特徴とする磁気カード。
【請求項２】
基材上に磁気テープが設けられた磁気カードの製造方法において、基材上に設けられた磁気テープ上又は磁気テープ上方の隠蔽層上に剥離層を形成した後に、剥離保護層、ホログラム絵柄が形成されたホログラム形成層、接着層の三層で構成する転写層を転写し、該剥離層以外の領域の一部に剥離保護層、ホログラム絵柄が形成されたホログラム形成層、接着層の三層、他の領域に前記剥離保護層が形成されてなる転写層を、前記剥離層の厚みが前記他の領域に形成する前記剥離保護層の厚みより薄く設けることを特徴とする磁気カードの製造方法。
【発明の詳細な説明】
【０００１】
【発明の属する技術分野】
本発明は、クレジットカード、キャッシュカード、ＩＤカード等の磁気カードに関するものであり、特に、ホログラム形成層が設けられた磁気カードにおいて、磁気出力及び分解能を向上させ、またヘッドパスの耐久性を向上させた磁気カードに関する。
【０００２】
【従来の技術】
図１は、ホログラム絵柄が形成されたホログラム形成層が設けられた磁気カードの一例を示す断面図である。図１に示すように、この一例の磁気カードは、基材（１０）上に、磁気テープ（１１）、隠蔽層（１２）、印刷層（１３）、及び剥離保護層（１４）、ホログラム形成層（１５）、接着層（１６）で構成する転写層（１７）が設けられたものである。
【０００３】
ホログラム形成層（１５）は、回折構造を用いたホログラム絵柄が形成されているホログラム形成層である。
磁気テープ（１１）が設けられた基材（１０）上の全面に隠蔽層（１２）が設けられ、隠蔽層（１２）上の一部に印刷層（１３）が設けられている。また、転写層（１７）は全面に設けられているが、転写層（１７）を構成する三層の内、ホログラム形成層（１５）及び接着層（１６）は、磁気テープ（１１）及び印刷層（１３）を避けた部分に設けられ、印刷層（１３）上及び磁気テープ（１１）上方には剥離保護層（１４）のみが設けられている。
【０００４】
図２は、図１に示す磁気カードの製造方法の一例の説明図である。図２に示すように、この磁気カードの製造方法は、磁気テープ（１１）、隠蔽層（１２）、印刷層（１３）が設けらた基材（１０）上に、予め製造しておいた転写箔（２０）のベースフィルム（２１）上に設けらた転写層（１７）を熱圧により転写し、ホログラム絵柄が形成されたホログラム形成層が設けらた磁気カードを製造するといった方法である。
【０００５】
隠蔽層（１２）は、下方にある磁気テープ（１１）などを隠蔽し、また、上層である印刷層（１３）の印刷適性を良好なものとし、鮮明な印刷を得るためのものであり、通常は銀色、金色、或いは、この上に白色の印刷層を設けた白色を呈している。
印刷層（１３）は、カードの絵柄、文字などが印刷されたものであり、例えば、カードの品目毎に共通した共通絵柄や、例えば、顔写真、バーコードなどのカード毎の個別絵柄が印刷されたものである。
また、ホログラム形成層（１５）は、偽造防止効果や認証効果を有するホログラム絵柄が形成された層である。
【０００６】
このような磁気カードは、磁気テープ（１１）上の非磁性層の厚み（ｔ１）が厚く、磁気情報を読み取る際の磁気ヘッドと磁気テープとの距離、所謂、スペーシングロスが大きくなるために、磁気出力及び分解能が低下したものとなる。
具体的には、図１に示す例における隠蔽層（１２）の厚みは３〜４μｍ程度、剥離保護層（１４）の厚みは５μｍ程度のものであり、非磁性層の厚み（ｔ１）は８〜９μｍ程度の厚みのものとなっている。
【０００７】
また、図３は、ホログラム絵柄が形成されたホログラム形成層が設けられていない磁気カードの一例を示す断面図である。
図３に示す磁気カードは、磁気テープ（１１）、隠蔽層（１２）、印刷層（１３）が設けられた基材（１０）上に、保護層（３１）が設けられたものである。この保護層（３１）は、隠蔽層（１２）及び印刷層（１３）の保護層であり、その表面強度は強く、磁気ヘッドに接触して通過する、所謂、ヘッドパスに対する耐久性は十分なものとなっている。
【０００８】
しかし、図１に示す磁気カードの剥離保護層（１４）は、ベースフィルム（２１）からの剥離性を有し、且つ隠蔽層（１２）及び印刷層（１３）の保護性を有する剥離保護層なので、その表面強度は弱く、ヘッドパスに対する耐久性は不十分なものであり、その耐久性を向上させることが強く要望されている。
【０００９】
【発明が解決しようとする課題】
本発明は、上記の問題点を解決するためになされたものであり、基材上に磁気テープが設けられた磁気カードにおいて、ホログラム絵柄が形成されたホログラム形成層が設けられていてもスペーシングロスが小さく、磁気出力及び分解能が向上した、且つヘッドパスに対する耐久性が向上した磁気カードを提供することを課題とするものである。
また、上記磁気カードの製造方法を提供することを課題とする。
【００１０】
【課題を解決するための手段】
本発明は、基材上に、磁気テープ又は磁気テープ上の隠蔽層に設けられた剥離層、該剥離層以外の領域の一部に剥離保護層、ホログラム絵柄が形成されたホログラム形成層、接着層の三層が、他の領域に前記剥離保護層が形成されてなる転写層が設けられ、前記剥離層の厚みが前記他の領域に形成する前記剥離保護層の厚みより薄いことを特徴とする磁気カードである。
【００１１】
また、本発明は、基材上に磁気テープが設けられた磁気カードの製造方法において、基材上に設けられた磁気テープ上又は磁気テープ上方の隠蔽層上に剥離層を形成した後に、剥離保護層、ホログラム絵柄が形成されたホログラム形成層、接着層の三層で構成する転写層を転写し、該剥離層以外の領域の一部に剥離保護層、ホログラム絵柄が形成されたホログラム形成層、接着層の三層、他の領域に前記剥離保護層が形成されてなる転写層を、前記剥離層の厚みが前記他の領域に形成する前記剥離保護層の厚みより薄く設けることを特徴とする磁気カードの製造方法である。
【００１２】
【発明の実施の形態】
以下に、本発明の実施の形態を説明する。
図４は、本発明による磁気カードの一実施例を示す断面図である。図４に示すように、この磁気カードは、磁気テープ（１１）、隠蔽層（１２）、印刷層（１３）が設けられた基材（１０）上の磁気テープ以外の領域に、剥離保護層（１４）、ホログラム絵柄が形成されたホログラム形成層（１５）、接着層（１６）の三層で構成する転写層（１７）が形成され、また、磁気テープ（１１）上方の隠蔽層（１２）上に剥離層（４１）が形成されたものである。
【００１３】
転写層（１７）を構成する三層は、磁気テープ以外の領域内の一部分に形成されており、他の部分には剥離保護層（１４）のみが形成されている。
また、磁気テープ（１１）上には隠蔽層（１２）及び剥離層（４１）が形成されており、磁気テープ（１１）上方には転写層（１７）を構成する三層のいずれの層も形成されていない。
【００１４】
図５は、図４に示す磁気カードの製造方法の一例の説明図である。図５に示すように、この磁気カードの製造方法は、基材（１０）上に磁気テープ（１１）、隠蔽層（１２）、印刷層（１３）を設け、次に、磁気テープ（１１）上方の隠蔽層（１２）上に剥離層（４１）を形成する。
続いて、剥離層（４１）が形成された基材（１０）上に、予め製造しておいた転写箔（２０）のベースフィルム（２１）上に設けらた転写層（１７）を熱圧により転写し、ホログラム絵柄が形成されたホログラム形成層が設けらた磁気カードを製造するといった方法である。
【００１５】
このような磁気カードは、磁気テープ（１１）上の非磁性層の厚み（ｔ２）が薄く、磁気情報を読み取る際の磁気ヘッドと磁気テープとの距離、所謂、スペーシングロスが小さくなるために、磁気出力及び分解能が向上したものとなる。
具体的には、図４に示す例における隠蔽層（１２）の厚みは１〜５μｍ程度、剥離層（４１）の厚みは１〜２μｍ程度のものであり、非磁性層の厚み（ｔ２）は２〜６μｍ程度の厚みの薄いものとなっている。
【００１６】
この磁気カードの動磁気特性を測定したところ、図１に示す磁気カード（比較例）に対し、図４に示す磁気カード（本発明）の分解能が向上していることが確認された。表１にその結果を示す。
尚、分解能は、〔２Ｆ／１Ｆ〕×１００で表されるものであり、この数値の高いほど分解能が良いことを示す。また、表中の１Ｆ、２Ｆは記録方式を表し、対応した数値は測定器の相対出力の値を示す。
【００１７】
【表１】
0004123792.tif 000002
【００１８】
図６は、本発明による磁気カードの他の例を示す断面図である。図６に示すように、この磁気カードは、図４に示す磁気カードと類似の構成であるが、印刷層（１３）が隠蔽層（１２）上の略全面に形成されたものである。
従って、例えば、カードの品目毎に共通した共通絵柄や、例えば、顔写真、バーコードなどのカード毎の個別絵柄など多様な絵柄が磁気カードの全面を活用して印刷されたものとなる。
【００１９】
また、図７は、隠蔽層（１２）が設けられていない磁気カードの一例を示す断面図である。
図７に示すように、この磁気カードは、磁気テープ（１１）、印刷層（１３）が設けられた基材（１０）上の磁気テープ（１１）以外の領域に、図４に示す一実施例の磁気カードと同様に、剥離保護層（１４）、ホログラム形成層（１５）、接着層（１６）で構成する転写層（１７）が形成され、また、磁気テープ（１１）上に剥離層（４１）が形成されているものである。
【００２０】
この磁気カードは、磁気テープ（１１）上の非磁性層の厚み（ｔ３）が更に薄く、具体的には、非磁性層の厚み（剥離層（４１））の厚み（ｔ３）は１〜２μｍ程度のものであり、スペーシングロスが更に小さくなるために、磁気出力及び分解能が更に向上したものとなる。
【００２１】
剥離層（４１）の形成に用いる材料としては剥離ニスが、具体的には、例えば、ワックス約５％、シリコン約１％を含有する（株）Ｔ＆Ｋ  ＴＯＫＡ製：ＴＯＰニス１（商品名）が挙げられる。
ＴＯＰニスを用いて形成した剥離層（４１）の表面強度は、図３に示す前記保護層（３１）の表面強度より強く、ヘッドパスに対する耐久性は十分なものである。
【００２２】
【発明の効果】
本発明は、基材上に、磁気テープ又は磁気テープ上の隠蔽層に設けられた剥離層、該剥離層以外の領域の一部に剥離保護層、ホログラム絵柄が形成されたホログラム形成層、接着層の三層が、他の領域に前記剥離保護層が形成されてなる転写層が設けられ、前記剥離層の厚みが前記他の領域に形成する前記剥離保護層の厚みより薄い磁気カードであるので、ホログラム絵柄が形成されたホログラム形成層が設けられていてもスペーシングロスが小さく、磁気出力及び分解能が向上した、且つヘッドパスに対する耐久性が向上した磁気カードとなる。
【００２３】
また、本発明は、基材上に設けられた磁気テープ上又は磁気テープ上方の隠蔽層上に剥離層を形成した後に、剥離保護層、ホログラム絵柄が形成されたホログラム形成層、接着層の三層で構成する転写層を転写し磁気カードを製造するので、該剥離層以外の領域の一部に剥離保護層、ホログラム絵柄が形成されたホログラム形成層、接着層の三層、他の領域に前記剥離保護層が形成されてなる転写層を、前記剥離層の厚みが前記他の領域に形成する前記剥離保護層の厚みより薄く設ける磁気カード、すなわち、ホログラム絵柄が形成されたホログラム形成層が設けられていてもスペーシングロスが小さく、磁気出力及び分解能が向上した、且つヘッドパスに対する耐久性が向上した磁気カードの製造方法となる。
【図面の簡単な説明】
【図１】ホログラム絵柄が形成されたホログラム形成層が設けられた磁気カードの一例を示す断面図である。
【図２】図１に示す磁気カードの製造方法の一例の説明図である。
【図３】ホログラム絵柄が形成されたホログラム形成層が設けられていない磁気カードの一例を示す断面図である。
【図４】本発明による磁気カードの一実施例を示す断面図である。
【図５】図４に示す磁気カードの製造方法の一例の説明図である。
【図６】本発明による磁気カードの他の例を示す断面図である。
【図７】本発明による、隠蔽層が設けられていない磁気カードの一例を示す断面図である。
【符号の説明】
１０・・・基材
１１・・・磁気テープ
１２・・・隠蔽層
１３・・・印刷層
１４・・・剥離保護層
１５・・・ホログラム形成層
１６・・・接着層
１７・・・転写層
２０・・・転写箔
２１・・・ベースフィルム
３１・・・保護層
４１・・・剥離層
ｔ１・・・図１に示す磁気カードの非磁性層の厚み
ｔ２・・・図４に示す、本発明による磁気カードの非磁性層の厚み
ｔ３・・・図６に示す、本発明による磁気カードの非磁性層の厚み
【図１】
0004123792.tif 000003
【図２】
0004123792.tif 000004
【図３】
0004123792.tif 000005
【図４】
0004123792.tif 000006
【図５】
0004123792.tif 000007
【図６】
0004123792.tif 000008
【図７】
0004123792.tif 000009